(57)【要約】塗料分散液または建築用品は二酸化チタン、およびジヒドラジドを含む。該塗料分散液または建築用品はさらに炭酸カルシウム、焼成ケイ酸アルミニウム、アクリル系ポリマー、およびフルオロアルキルポリマーをさらに含んでもよい。【選択図】  なし【特許請求の範囲】
【請求項１】
塗料分散液であって：
水；
二酸化チタン；
炭酸カルシウム；
焼成ケイ酸アルミニウム；
アクリル系ポリマー；
ジヒドラジド；および
フルオロアルキルポリマーを含む、塗料分散液。
【請求項２】
二酸化チタンの量が少なくとも５重量％、少なくとも６重量％、または少なくとも７重量％、および１５重量％以下、１２重量％以下、または１０重量％以下である、請求項１に記載の塗料分散液。
【請求項３】
炭酸カルシウムの量が少なくとも１８重量％、少なくとも２３重量％、または少なくとも２８重量％以下、および３５重量％以下、３２重量％以下、または３０重量％以下である、請求項１に記載の塗料分散液。
【請求項４】
焼成ケイ酸アルミニウムの量が少なくとも５重量％、少なくとも６重量％、または少なくとも７重量％、および１２重量％以下、１０重量％以下、または８重量％以下である、請求項１に記載の塗料分散液。
【請求項５】
アクリル系ポリマーの量が少なくとも７重量％、少なくとも１０重量％、または少なくとも１３重量％、および２０重量％以下、１７重量％以下、または１４重量％以下である、請求項１に記載の塗料分散液。
【請求項６】
ジヒドラジドの量が少なくとも０．１重量％、少なくとも０．１５重量％、または少なくとも０．１８重量％、および０．５重量％以下、０．４重量％以下、または０．３重量％以下である、請求項１に記載の塗料分散液。
【請求項７】
フルオロアルキルポリマーの量が少なくとも０．２重量％、または少なくとも０．３重量％、０．３５重量％、および０．９重量％以下、０．７重量％以下、または０．４重量％以下である、請求項１に記載の塗料分散液。
【請求項８】
ケイ酸マグネシウム、無水ケイ酸アルミニウム、またはそれらの混合物から成る群から選択される少なくとも１つの成分をさらに含む、請求項１〜７のいずれかに記載の塗料分散液。
【請求項９】
少なくとも１つの成分が少なくとも２重量％、少なくとも４重量％、または少なくとも６重量％、および１２重量％以下、１０重量％以下、または８重量％以下の量で存在する、請求項８に記載の塗料分散液。
【請求項１０】
酸化亜鉛をさらに含む、請求項１〜９のいずれか１項に記載の塗料分散液。
【請求項１１】
酸化亜鉛が少なくとも０．２重量％、少なくとも０．４重量％、または少なくとも０．６重量％、および１．２重量％以下、１重量％以下、または０．８重量％以下の量で存在する、請求項１０に記載の塗料分散液。
【請求項１２】
塗料を含む建築用品であって：
二酸化チタン、炭酸カルシウム、焼成ケイ酸アルミニウム、アクリル系ポリマー、ジヒドラジド、およびフルオロアルキルポリマーを含む塗料。
【請求項１３】
炭酸カルシウムの量が少なくとも２５重量％、少なくとも３０重量％、または少なくとも３５重量％、および５５重量％以下、５０重量％以下、または４５重量％以下である、請求項１２に記載の建築用品。
【請求項１４】
二酸化チタンの量が少なくとも６重量％、少なくとも８重量％、または少なくとも１０重量％、および１６重量％以下、１４重量％以下、または１２重量％以下である、請求項１２に記載の建築用品。
【請求項１５】
焼成ケイ酸アルミニウムの量が少なくとも６重量％、少なくとも８重量％、または少なくとも１０重量％、および１６重量％以下、１４重量％以下、または１２重量％以下である、請求項１２に記載の建築用品。
【請求項１６】
アクリル系ポリマーの量が少なくとも１０重量％、少なくとも１５重量％、または少なくとも１８重量％、および３０重量％以下、２５重量％以下、または２２重量％以下である、請求項１２に記載の建築用品。
【請求項１７】
ジヒドラジドの量が少なくとも０．１５重量％、少なくとも０．２重量％、または少なくとも０．２５重量％、および０．６重量％以下、０．５重量％以下、または０．４重量％以下である、請求項１２に記載の建築用品。
【請求項１８】
フルオロアルキルポリマーの量が少なくとも０．２重量％、または少なくとも０．３重量％、少なくとも０．３５重量％、および１重量％以下、０．８重量％以下、０．６重量％以下である、請求項１２に記載の建築用品。
【請求項１９】
ケイ酸マグネシウム、無水ケイ酸アルミニウム、またはそれらの混合物から成る群から選択される少なくとも１つの成分をさらに含む、請求項１２に記載の建築用品。
【請求項２０】
少なくとも１つの成分が少なくとも２重量％、少なくとも４重量％、または少なくとも６重量％、および２０重量％以下、１６重量％以下、または１２重量％以下である、請求項１９に記載の建築用品。
【請求項２１】
酸化亜鉛をさらに含む、請求項１２に記載の建築用品。
【請求項２２】
酸化亜鉛が少なくとも０．５重量％、少なくとも０．７重量％、または少なくとも０．９重量％、および２重量％以下、１．５重量％以下、または１．２重量％である、請求項２２に記載の建築用品。
【請求項２３】
ジヒドラジドがイソフタル酸ジヒドラジド、セバシン酸ジヒドラジド、アジピン酸ジヒドラジド、または任意のそれらの混合物から選択される、請求項１〜２２のいずれか１項に記載の塗料分散液または建築用品。
【請求項２４】
建築用品がタイル、無機質板、石膏ボード、繊維ガラス、またはそれらの任意の組み合わせを含む、請求項１２〜２４のいずれか１項に記載の建築用品。
【請求項２５】
塗料が少なくとも１ｍｉｌ、少なくとも２ｍｉｌ、または少なくとも３ｍｉｌ、および６ｍｉｌ以下、５ｍｉｌ以下、または４ｍｉｌ以下である、請求項１２〜２４のいずれか１項に記載の建築用品。
【発明の詳細な説明】
【技術分野】
【０００１】
本発明は、防汚塗料を有し、ホルムアルデヒドを捕捉可能な薬剤としてジヒドラジドを含有する建築用品に関する。
【背景技術】
【０００２】
変化に富んだ複合材料は運搬用車両だけではなく、住居、学校、病院、および会社の構造にも用いられる。音および／または熱絶縁物、木質パネル、家具部品および装飾部品などのこれらの材料の一部は、ホルムアルデヒド−系樹脂を含む接着剤、塗料およびワニスを使用する。これらの物質中の遊離ホルムアルデヒド割合は、ホルムアルデヒトを捕捉可能な薬剤の少量の混入により、非常に低いレベルに維持される。
【０００３】
さらに、公共の場、学校、病院では、パネル、ボード、および家具部品は容易に洗浄できることが要求される白または灰白色に保たれる。従って、許容される防汚性を有する塗料が求められる。
【０００４】
しかしながら、個人の健康への危険性を示しうるホルムアルデヒドなどの製品の望ましくない排出に対する保護に関する規則は厳格化しており、材料中に存在する、または時間をかけて材料により排出可能な遊離ホルムアルデヒド量のさらなる削減を必要とする。
【０００５】
従って、厳しい規制を遵守し、容易に洗浄できる建物および建設材料が必要とされる。
【発明の概要】
【発明が解決しようとする課題】
【０００６】
この目的を達成するために、少なくとも１つのジヒドラジドを含む防汚塗料を提供する。塗料分散液または建築用品は二酸化チタン、およびジヒドラジドを含んでもよい。塗料分散液または建築用品は炭酸カルシウム、焼成ケイ酸アルミニウム、アクリル系ポリマー、およびフルオロアルキルポリマーをさらに含んでもよい。
【発明を実施するための形態】
【０００７】
本発明に従ったジヒドラジドは次の式：
Ｈ２Ｎ−ＮＨ−ＣＯ−Ｒ−ＣＯ−ＮＨ−ＮＨ２
に対応し、式中、Ｒは、任意に１つ以上のヒドロキシル基により置換される好ましくは１〜１８個の炭素原子を含む直鎖または分枝鎖；またはアリーレン、好ましくはフェニレンもしくはビフェニレン、１つ以上のヒドロキシルラジカル、１つ以上のハロゲン原子、特にＦ、ＣｌもしくはＢｒ、または１〜４の炭素原子を含む１つ以上の直鎖もしくは分枝アルキルラジカルに任意に置換されるラジカルを表す。
【０００８】
有利には、ジヒドラジドは、ラジカルＲがＣ１−Ｃ１２、好ましくはＣ１−Ｃ８アルキレン基であるジヒドラジドから選択される。好ましいジヒドラジドはアジピン酸ジヒドラジドである。実施形態において、ジヒドラジドの量は塗料の０．１から２０重量％、例えば０．２から１０重量％、または０．３から５重量％を表す。
【０００９】
実施形態において、ジヒドラジドは防汚性および撥水性を有する塗料中に存在する。このような特性は、分散液へ高分子材料中で混合することにより達成できる。例として、使用されてもよい高分子材料はポリオレフィン、例えばポリエチレン、ポリプロピレン、ポリイソブチレンおよびポリメチルペンテン、ポリ酢酸ビニル（ホモポリマーもしくはコポリマー）例えばエチレン／酢酸ビニル（ＥＶＡ）、ポリビニルアルコール（ホモポリマーもしくはコポリマー）、例えばエチレン／ビニルアルコール、ポリ乳酸、アクリロニトリル、例えばモダクリル（３５〜８５％のアクリロニトリル単位を含む）、ポリオキシアルキレン、例えばポリオキシエチレン、ポリオキシフェニレン、ポリアクリル、またはポリアクリル酸塩、例えばポリメチルメタクリレート（ＰＭＭＡ）、ポリエステル特にポリアルキレンテレフタレート、例えばポリエチレンテレフタラートおよびポリブチレンテレフタレートペレット、ポリアミド、ポリイミド、含塩素高分子および／またはフッ素化ポリマー、例えばポリ塩化ビニル、ポリクロロトリフルオロエチレン、パーフルオロエチレンおよびパーフルオロプロピレン、ポリスルフォン、例えばポリエーテルスルホン、ポリウレタン、特にエラスタン（少なくとも８５％の熱熱可塑性ポリウレタンエラストマー）、ポリベンゾイミダゾールおよびアラミドである。
【００１０】
使用可能な他のポリマーは熱可塑性ポリマーであり、例えば、スチレン／アクリロニトリル、アクリロニトリル／ブタジエン／スチレン、３酢酸セルロース、発泡ポリスチレン、ポリエチレンおよびポリプロピレンなどのポリオレフィン、ポリ（メタ）アクリレート、ポリ酢酸ビニルまたはポリオキシメチレン；熱硬化性ポリマー、例えば不飽和ポリエステル、エポキシ樹脂、特に０．０５％未満の遊離アルデヒド（類）の含有量を有する、ノボラックまたはレゾールなどのフェノール樹脂、ポリイミド、ポリウレタン、フェノプラストまたは生体高分子、例えば多糖類またはタンパク質；特にフッ化ビニリデンに基づくエラストマーポリマー、例えばフルオロポリマー、ネオプレン、ポリアクリル、ポリブタジエン、ポリエーテルアミド、シリコン、天然ゴムまたはスチレンブタンジエンゴム（ＳＢＲ）、または生体高分子、例えば多糖類もしくはタンパク質である。
【００１１】
ポリマーは塗料の２から３０重量％、例えば５から２５重量％、または１０から２５重量％の量で存在してもよい。
【００１２】
防汚性を達成するために、目的の塗料はフルオロポリマーを含んでもよい。このようなフルオロポリマーはポリテトラフルオロエチレン（ＰＴＦＥ）、テトラフルオロエチレン−ヘキサフルオロプロピレン（ＦＥＰ）、修飾テトラフルオロエチレン−ヘキサフルオロプロピレン（ｍＦＥＰ）、パーフルオロアルコキシエチレン（ＰＦＡ）、修飾パーフルオロアルコキシエチレン（ｍＰＦＡ）、エチレン−テトラフルオロエチレン（ＥＴＦＥ）、４フッ化エチレン・パーフルオロ（メチルビニルエ−テル）（ＭＦＡ）、修飾ポリテトラフルオロエチレン  （ＴＦＭ）、ポリフッ化ビニリデン（ＰＶＤＦ）、エチレン−クロロトリフルオロエチレン（ＥＣＴＦＥ）、およびそれらの混合物を含む。
【００１３】
フルオロポリマーは少なくとも０．１から５重量％、０．２から４重量％、または０．３から３重量％の量で存在してもよい。
【００１４】
本開示の別の態様は、壁および天井張りに防汚塗料を提供することである。そのような防汚性を有する天井タイルは設置または使用の際に汚染されるのを防ぐのにより効率的である。さらに、改善された吊り天井を取り付ける方法を提供するのが目的である。
【００１５】
本発明のさらなる目的は、天井タイルを支持するフレームを形成するプロファイルの格子に取り付けられるように適合された改良された天井タイルを提供することである。天井タイルは非隣接側端部の第１および第２の対を有し、ここで該プロファイルの格子は側端部の第１の対と下方から係合し、およびここでプロファイルの該格子は側端部の第２の対との上方から係合する。プロファイルの格子は、天井タイルの横方向変位を打ち消すクランプ動作を提供するように、側端部の前記第１および第２の対と係合する。本明細書に記載の通り、天井タイルはさらに塗料を有する。
【００１６】
本発明の概念の利点は、天井タイルが中断フレームにタイルを固定するロックシステムを採用し、インストール時に汚れたり、染色され得ることから防止できることである。天井タイルは天井タイルの下側の一部、天井タイルの上側の一部、天井タイルの側部に設けられた溝または空洞、天井タイルの側部に設けられた突起などで有り得る天井タイルの側端部などを含む。
【００１７】
特に、塗料を含む吊り天井のいずれかの部分故に天井についての減少した清掃必要性がある。従って、取り付けられた状態で、本発明の吊り天井に含まれる天井タイル風による浮上、物からの衝撃、天井パネルに下からかけられる力、例えば、洗浄処理中、部屋に接続されたドアが急に開いた時の室内の空気の圧力の急変などによる過失の染色からより効率的に防止される。
【００１８】
クランプ動作または摩擦嵌合によって、天井タイルは摩擦により拘束され、横方向の位置に固定することができる。好ましくは、クランプ動作は、天井タイルが最初に横方向に少なくとも一定に保持されるようなものである。より好ましくは、クランプ動作は、天井タイルが２つの直交する横方向に一定に保たれるようなものである。
【００１９】
以下に、本発明による実施形態の典型的なリストを表す：
【００２０】
項目１．塗料分散液であって：
水；
二酸化チタン；
炭酸カルシウム；
焼成ケイ酸アルミニウム；
アクリル系ポリマー；
ジヒドラジド；および
フルオロアルキルポリマーを含む、塗料分散液。
【００２１】
項目２．二酸化チタンの量が少なくとも５重量％、少なくとも６重量％、または少なくとも７重量％、および１５重量％以下、１２重量％以下、または１０重量％以下である、項目１に記載の塗料分散液。
【００２２】
項目３．炭酸カルシウムの量が少なくとも１８重量％、少なくとも２３重量％、または少なくとも２８重量％以下、および３５重量％以下、３２重量％以下、または３０重量％以下である、項目１に記載の塗料分散液。
【００２３】
項目４．焼成ケイ酸アルミニウムの量が少なくとも５重量％、少なくとも６重量％、または少なくとも７重量％、および１２重量％以下、１０重量％以下、または８重量％以下である、項目１に記載の塗料分散液。
【００２４】
項目５．アクリル系ポリマーの量が少なくとも７重量％、少なくとも１０重量％、または少なくとも１３重量％、および２０重量％以下、１７重量％以下、または１４重量％以下である、項目１に記載の塗料分散液。
【００２５】
項目６．ジヒドラジドの量が少なくとも０．１重量％、少なくとも０．１５重量％、または少なくとも０．１８重量％、および０．５重量％以下、０．４重量％以下、または０．３重量％以下である、項目１に記載の塗料分散液。
【００２６】
項目７．フルオロアルキルポリマーの量が少なくとも０．２重量％、または少なくとも０．３重量％、０．３５重量％、および０．９重量％以下、０．７重量％以下、または０．４重量％以下である、項目１に記載の塗料分散液。
【００２７】
項目８．ケイ酸マグネシウム、無水ケイ酸アルミニウム、またはそれらの混合物から成る群から選択される少なくとも１つの成分をさらに含む、項目１〜７のいずれかに記載の塗料分散液。
【００２８】
項目９．少なくとも１つの成分が少なくとも２重量％、少なくとも４重量％、または少なくとも６重量％、および１２重量％以下、１０重量％以下、または８重量％以下の量で存在する、項目８に記載の塗料分散液。
【００２９】
項目１０．酸化亜鉛をさらに含む、項目１〜９のいずれかに記載の塗料分散液。
【００３０】
項目１１．酸化亜鉛が少なくとも０．２重量％、少なくとも０．４重量％、または少なくとも０．６重量％、および１．２重量％以下、１重量％以下、または０．８重量％以下の量で存在する、項目１０に記載の塗料分散液。
【００３１】
項目１２．塗料を含む建築用品であって：
二酸化チタン、炭酸カルシウム、焼成ケイ酸アルミニウム、アクリル系ポリマー、ジヒドラジド、およびフルオロアルキルポリマーを含む建築用品。
【００３２】
項目１３．炭酸カルシウムの量が少なくとも２５重量％、少なくとも３０重量％、または少なくとも３５重量％、および５５重量％以下、５０重量％以下、または４５重量％以下である、項目１２に記載の建築用品。
【００３３】
項目１４．二酸化チタンの量が少なくとも６重量％、少なくとも８重量％、または少なくとも１０重量％、および１６重量％以下、１４重量％以下、または１２重量％以下である、項目１２に記載の建築用品。
【００３４】
項目１５．焼成ケイ酸アルミニウムの量が少なくとも６重量％、少なくとも８重量％、または少なくとも１０重量％、および１６重量％以下、１４重量％以下、または１２重量％以下である、項目１２に記載の建築用品。
【００３５】
項目１６．アクリル系ポリマーの量が少なくとも１０重量％、少なくとも１５重量％、または少なくとも１８重量％、および３０重量％以下、２５重量％以下、または２２重量％以下である、項目１２に記載の建築用品。
【００３６】
項目１７．ジヒドラジドの量が少なくとも０．１５重量％、少なくとも０．２重量％、または少なくとも０．２５重量％、および０．６重量％以下、０．５重量％以下、または０．４重量％以下である、項目１２に記載の建築用品。
【００３７】
項目１８．フルオロアルキルポリマーの量が少なくとも０．２重量％、または少なくとも０．３重量％、少なくとも０．３５重量％、および１重量％以下、０．８重量％以下、０．６重量％以下である、項目１２に記載の建築用品。
【００３８】
項目１９．ケイ酸マグネシウム、無水ケイ酸アルミニウム、またはそれらの混合物から成る群から選択される少なくとも１つの成分をさらに含む、項目１２に記載の建築用品。
【００３９】
項目２０．少なくとも１つの成分が少なくとも２重量％、少なくとも４重量％、または少なくとも６重量％、および２０重量％以下、１６重量％以下、または１２重量％以下である、項目１９に記載の建築用品。
【００４０】
項目２１．酸化亜鉛をさらに含む、項目１２に記載の建築用品。
【００４１】
項目２２．酸化亜鉛が少なくとも０．５重量％、少なくとも０．７重量％、または少なくとも０．９重量％、および２重量％以下、１．５重量％以下、または１．２重量％である、項目２２に記載の建築用品。
【００４２】
項目２３．ジヒドラジドがイソフタル酸ジヒドラジド、セバシン酸ジヒドラジド、アジピン酸ジヒドラジド、または任意のそれらの混合物から選択される、項目１〜２２のいずれか１項に記載の塗料分散液または建築用品。
【００４３】
項目２４．建築用品がタイル、無機質板、石膏ボード、繊維ガラス、またはそれらの任意の組み合わせを含む、項目１２〜２４のいずれか１項に記載の建築用品。
【００４４】
項目２５．塗料が少なくとも１ｍｉｌ、少なくとも２ｍｉｌ、または少なくとも３ｍｉｌ、および６ｍｉｌ以下、５ｍｉｌ以下、または４ｍｉｌ以下である、項目１２〜２４のいずれか１項に記載の建築用品。
【実施例】
【００４５】
以下の実施例により、本発明を限定することなく例証することができる。
【００４６】
実施例１
ａ）塗料分散液の調製
【００４７】
１５６３．０４ｇの水、１０．４ｇのアジピン酸ジヒドラジド、２．４ｇのサーフィノール（界面活性剤）、５．６ｇの水素化分解パラフィン系石油（９０％）、２．３ｇのポリアクリル酸ナトリウムエマルジョン（４３％）、３９５ｇの二酸化チタン、１４１０ｇの疎水性炭酸カルシウム、１６０ｇのケイ酸マグネシウム、３５０ｇの焼成ケイ酸アルミニウム、１５０ｇの無水ケイ酸アルミニウム（焼成カオリン）、６７４ｇのアクリル系ポリマー、７１．６ｇの酸化亜鉛分散液（５０重量％）、９５ｇのフルオロアルキル共重合体、および２７．４ｇのポリエチレンアクリレート混合物を容器内に混合した。混合物を石膏ボードパネルで塗り、空気乾燥させた。
【００４８】
ｂ）コンプライアンス試験
塗料を有するパネルをＰｕｂｌｉｃ  Ｈｅａｌｔｈ  ｓｔａｎｄａｒｄ  ＣＤＰＨ／ＥＨＬＢ／Ｓｔａｎｄａｒｄ  Ｍｅｔｈｏｄ  Ｖ１．１−２０１０のＣａｌｉｆｏｒｎｉａ  Ｄｅｐａｒｔｍｅｎｔに従ったＶＯＣ排出量試験のためにｂｅｒｋｅｌｅｙ  ａｎａｌｙｔｉｃａｌに提出した。その結果、パネルは９マイクログラム／ｍ３未満のホルムアルデヒド量で学校内教室および個人事務所基準に抗議された。
【００４９】
ｃ）汚れ除去
汚れ除去を実際のパネル上のメソッド参照８．７と８．４を使用して、ＡＳＴＭ標準Ｄ４８２８に従って行った。表１〜３に結果を示す。
【００５０】
【表１】
2016537489.tif 000002
【００５１】
【表２】
2016537489.tif 000003
【００５２】
【表３】
2016537489.tif 000004
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
塗料分散液であって：
水；
二酸化チタン；
炭酸カルシウム；
焼成ケイ酸アルミニウム；
アクリル系ポリマー；
ジヒドラジド；および
フルオロアルキルポリマーを含む、塗料分散液。
【請求項２】
二酸化チタンの量が少なくとも５重量％、少なくとも６重量％、または少なくとも７重量％、および１５重量％以下、１２重量％以下、または１０重量％以下である、請求項１に記載の塗料分散液。
【請求項３】
炭酸カルシウムの量が少なくとも１８重量％、少なくとも２３重量％、または少なくとも２８重量％以下、および３５重量％以下、３２重量％以下、または３０重量％以下である、請求項１に記載の塗料分散液。
【請求項４】
焼成ケイ酸アルミニウムの量が少なくとも５重量％、少なくとも６重量％、または少なくとも７重量％、および１２重量％以下、１０重量％以下、または８重量％以下である、請求項１に記載の塗料分散液。
【請求項５】
アクリル系ポリマーの量が少なくとも７重量％、少なくとも１０重量％、または少なくとも１３重量％、および２０重量％以下、１７重量％以下、または１４重量％以下である、請求項１に記載の塗料分散液。
【請求項６】
ジヒドラジドの量が少なくとも０．１重量％、少なくとも０．１５重量％、または少なくとも０．１８重量％、および０．５重量％以下、０．４重量％以下、または０．３重量％以下である、請求項１に記載の塗料分散液。
【請求項７】
フルオロアルキルポリマーの量が少なくとも０．２重量％、または少なくとも０．３重量％、０．３５重量％、および０．９重量％以下、０．７重量％以下、または０．４重量％以下である、請求項１に記載の塗料分散液。
【請求項８】
ケイ酸マグネシウム、無水ケイ酸アルミニウム、またはそれらの混合物から成る群から選択される少なくとも１つの成分をさらに含む、請求項１〜７のいずれかに記載の塗料分散液。
【請求項９】
酸化亜鉛をさらに含む、請求項１〜８のいずれか１項に記載の塗料分散液。
【請求項１０】
塗料を含む建築用品であって：
二酸化チタン、炭酸カルシウム、焼成ケイ酸アルミニウム、アクリル系ポリマー、ジヒドラジド、およびフルオロアルキルポリマーを含む塗料。
【請求項１１】
二酸化チタンの量が少なくとも６重量％、少なくとも８重量％、または少なくとも１０重量％、および１６重量％以下、１４重量％以下、または１２重量％以下である、請求項１０に記載の建築用品。
【請求項１２】
焼成ケイ酸アルミニウムの量が少なくとも６重量％、少なくとも８重量％、または少なくとも１０重量％、および１６重量％以下、１４重量％以下、または１２重量％以下である、請求項１０に記載の建築用品。
【請求項１３】
アクリル系ポリマーの量が少なくとも１０重量％、少なくとも１５重量％、または少なくとも１８重量％、および３０重量％以下、２５重量％以下、または２２重量％以下である、請求項１０に記載の建築用品。
【請求項１４】
ジヒドラジドの量が少なくとも０．１５重量％、少なくとも０．２重量％、または少なくとも０．２５重量％、および０．６重量％以下、０．５重量％以下、または０．４重量％以下である、請求項１０に記載の建築用品。
【請求項１５】
フルオロアルキルポリマーの量が少なくとも０．２重量％、または少なくとも０．３重量％、少なくとも０．３５重量％、および１重量％以下、０．８重量％以下、０．６重量％以下である、請求項１０に記載の建築用品。
【国際調査報告】
2016537489.tif 000005
2016537489.tif 000006
2016537489.tif 000007
2016537489.tif 000008